(57)【要約】      （修正有）【課題】沸点未満での純粋な金属イオン含有合成層状珪酸塩の製造方法を提供する。【解決手段】基本構造が一般式（１）：［Ｓｉ４Ｒ３−ａＯ１０（ＯＨ）２］ｂ−・Ｚｃ＋ｂ／ｃ（１）（式（１）において、Ｒはマグネシウム、チタン、バナジウム、クロム、マンガン、鉄、コバルト、ニッケル、銅、亜鉛、ガリウム、鉛、カドミウムイオンから選らんだ少なくとも１種の金属イオン、Ｚｃ＋はアルカリ金属イオン、アルカリ土類金属イオン、二価重金属イオン又はアンモニウムイオン、ａ及びｂは、０≦ａ≦１、０＜ｂ≦１の関係を満たす数、ｃは１又は２である）で表わされる層状珪酸塩の調製に際し、式（１）の化合物を形成するために必要な所定のケイ素、金属イオン（Ｒ）、及び水を含む混合液の溶液濃度が１０−２Ｍ未満１０−６Ｍ以上であるアルカリ性混合液を反応させる。【選択図】図１
2008087971.tif 000002
【特許請求の範囲】
【請求項１】
基本構造が一般式（１）：  
［Ｓｉ４Ｒ３−ａＯ１０（ＯＨ）２］ｂ−・Ｚｃ＋ｂ／ｃ（１）（式（１）において、Ｒはマグネシウム、チタン、バナジウム、クロム、マンガン、鉄、コバルト、ニッケル、銅、亜鉛、ガリウム、鉛、カドミウムイオンから選らんだ少なくとも１種の金属イオン、Ｚｃ＋はアルカリ金属イオン、アルカリ土類金属イオン、二価重金属イオン又はアンモニウムイオン、ａ及びｂは、０≦ａ≦１、０＜ｂ≦１の関係を満たす数、ｃは１又は２である）で表わされる層状珪酸塩の調製に際し、式（１）の化合物を形成するために必要な所定のケイ素、金属イオン（Ｒ）、及び水を含む混合液の溶液濃度が１０−２Ｍ未満１０−６Ｍ以上であり、式（１）の化合物を形成するために必要な所定の金属イオンが水酸基を配位した状態（Ｒ−ＯＨ）にあるアルカリ性ｐＨ条件（ｐＨ  ＝１０〜１２）でのアルカリ性混合液を反応させることを特徴とする金属イオン含有合成層状珪酸塩の製造方法。
【請求項２】
一般式（１）の層状珪酸塩を形成するために必要な所定のケイ素、金属イオン、水及び陽イオンを含む混合液の処理温度が１００℃未満の請求項１記載の金属イオン含有合成層状珪酸塩の製造方法。
【請求項３】
一般式（１）の層状珪酸塩を形成するために必要な所定のケイ酸と金属塩を含有する酸性水溶液とアルカリ水溶液とを混合して混合液を調製する請求項１および２記載の金属イオン含有合成層状珪酸塩の製造方法
【請求項４】
一般式（１）の層状珪酸塩を形成するために必要な所定のケイ酸ナトリウムを含有するアルカリ水溶液と金属塩を含有する酸性水溶液とを混合して混合液を調製する請求項１および２記載の金属イオン含有合成層状珪酸塩の製造方法。
【発明の詳細な説明】
【技術分野】
【０００１】
本発明は、スメクタイトが有する特性を備え、結晶格子内に金属イオンを有する金属イオン含有合成層状珪酸塩の製造方法に関するものである。詳しくは、金属イオン含有混合液の希薄な濃度制御、ｐＨ制御および沸点以下での省エネルギー・エコロジカル工程による不純物を含まない金属イオン含有合成層状珪酸塩の製造方法に関するものである。
【背景技術】
【０００２】
スメクタイトは、マグネシウム八面体層もしくはアルミニウム八面体層を２層のケイ素四面体層が挟んだ三層構造を有する層状珪酸塩であり、陽イオン交換能、さらには金属多核水酸化イオンや各種有機物を層間にインターカレートする機能を有する。
【０００３】
天然には、八面体層に三価のアルミニウムを含む２−八面体型スメクタイトであるモンモリロナイト、バイデライトおよび八面体層に二価のマグネシウムを含む３−八面体型スメクタイトであるサポナイト、ヘクトライト、スティーブンサイトなどが知られている。３−八面体型スメクタイトの八面体層中のマグネシウムイオンは、マンガン、鉄、コバルト、ニッケル、銅、亜鉛、鉛、カドミウムなどの金属イオンで置換される
【０００４】
現在工業的利用の対象となる天然物は、モンモリロナイトを含有するベントナイトである。商品化されているモンモリロナイト製品は、このベントナイトより抽出されている。１−２％程度の希薄ベントナイト分散水溶液より抽出して製造するため、乾燥などに大量のエネルギーを必要とし、精製コストをかなり要し、極めて高価格で市販されている。さらに天然物であるがために、その化学組成、構造、欠陥、不純物などの材料特性が変動する傾向があり、その制御が不可能に近く高機能性素材としての応用が困難である。この欠点を補うために、スメクタイト類似構造を有する合成膨潤性珪酸塩の製造方法が提供されている。
【０００５】
例えば、ヘクトライト型スメクタイトに類似した構造を有し、その八面体層に位置するマグネシウムイオンの全てあるいは一部がマンガン、鉄、コバルト、ニッケル、銅、亜鉛、鉛、カドミウムなどの２価金属イオンで置換された合成膨潤性珪酸塩の製造方法が開示されている（特許文献１−４）。第１工程として、ケイ素と２価金属イオンおよび必要によりマグネシウムを含有する均質複合沈殿物を調整し、第２にこの均質複合沈殿物に水、リチウムおよび交換性陽イオン成分を添加して出発原料スラリーとし、第３にこのスラリーを沸点以上好ましくは１５０℃〜３５０℃の水熱条件で反応させることにより合成膨潤性珪酸塩を生成させ、第４にこの水熱反応物を乾燥後粉砕することにより得る。
【０００６】
また硝酸コバルト、コロイダルシリカおよび水酸化ナトリウムを含有する均質複合沈殿物を２５０℃の水熱条件で反応させることによる合成膨潤性珪酸塩の製造方法が開示されている（非特許文献１）。
【０００７】
一方、メタ珪酸ナトリウム溶液、金属塩水溶液（マグネシウム、鉄など）の均質酸性溶液を沸点以下で反応させることによる合成膨潤性珪酸塩の製造方法が開示されている（非特許文献２）
【０００８】
しかしながら、上記いずれの報告も、高濃度スラリーを反応させるために、もしくは酸性水溶液条件で反応させるために、非晶質シリカなどの不純物の共存が避けられない。さらに高濃度スラリーを反応させる場合には、沸点以上１５０℃〜３５０℃の水熱条件で反応させているため、製造に際して高エネルギーを必要とする。
【０００９】
サステナブル社会、省エネルギー社会の創製に際して、機能性工業材料としての有用な用途を考えた場合、沸点未満での効率よく製造する方法とともに純粋な、不純物を含有しない製造法の開発が望まれる。
【特許文献１】特許第１３４８６９２号
【特許文献２】特許第１４５８２７２号
【特許文献３】特許第１８４１４１３号
【特許文献４】特許第１９１７８６６号
【非特許文献１】Ｌ．  Ａ．  Ｂｒｕｃｅ，  Ｊ．  Ｖ．  Ｓａｎｄｅｒｓ  ａｎｄ  Ｔ．  Ｗ．  Ｔｕｒｎｅｙ，  Ｃｌａｙｓ  ａｎｄ  Ｃｌａｙ  Ｍｉｎｅｒａｌｓ，  ｖｏｌ．  ３４，  Ｎｏ．  １，  ２５−３６，  １９８６
【非特許文献２】Ｊ．  Ｔ．  Ｋｌｏｐｒｏｇｇｅ，  Ｓ．  Ｋｏｍａｒｎｅｎｉ  ａｎｄ  Ｊ．  Ｅ．  Ａｍｏｎｅｔｔｅ，  Ｃｌａｙｓ  ａｎｄ  Ｃｌａｙ  Ｍｉｎｅｒａｌｓ，  Ｎｏ．  ５，  ５２９−５５４，  １９９９．
【発明の開示】
【発明が解決しようとする課題】
【００１０】
本発明は、困難とされていた沸点未満での純粋な金属イオン含有合成層状珪酸塩の製造方法を提供することである。
【課題を解決するための手段】
【００１１】
本発明者は、かかる課題について鋭意研究を重ねた結果、目的とする層状珪酸塩を形成するために必要な所定の金属イオン含有混合液の濃度制御およびｐＨ制御を行うことにより、沸点以下での反応温度条件という省エネルギー条件での純粋な金属イオン含有合成層状珪酸塩の製造方法を見出し、この知見に基づいて本発明をなすにいたった。
【００１２】
即ち、本発明は、基本構造が一般式（１）：  
［Ｓｉ４Ｒ３−ａＯ１０（ＯＨ）２］ｂ−・Ｚｃ＋ｂ／ｃ（１）（式（１）において、Ｒはマグネシウム、チタン、バナジウム、クロム、マンガン、鉄、コバルト、ニッケル、銅、亜鉛、ガリウム、鉛、カドミウムイオンから選らんだ少なくとも１種の金属イオン、Ｚｃ＋はアルカリ金属イオン、アルカリ土類金属イオン、二価重金属イオン又はアンモニウムイオン、ａ及びｂは、０≦ａ≦１、０＜ｂ≦１の関係を満たす数、ｃは１又は２である）で表わされる金属イオン含有層状珪酸塩の新規な製造方法を提供するものである。
【発明の効果】
【００１３】
本発明に従えば、純粋な金属イオン含有合成層状珪酸塩は、式（１）の層状珪酸塩を形成するために必要な所定の金属イオン（Ｒ）及び水を含む混合液の溶液濃度を１０−２Ｍ未満１０−６Ｍ以上に調整し、そのｐＨ条件を金属イオンが水酸基を配位した状態（Ｒ−ＯＨ）にあるｐＨ条件（ｐＨ  ＝１０〜１２）にアルカリ水溶液を用いて調整した後に、その混合液を１００℃未満で反応させることにより、製造することができる。
【発明を実施するための最良の形態】
【００１４】
本発明の製造方法による金属イオン含有合成層状珪酸塩は、基本構造が一般式
［Ｓｉ４Ｒ３−ａＯ１０（ＯＨ）２］ｂ−・Ｚｃ＋ｂ／ｃ（１）
で表されるものである。
【００１５】
前記式（１）において、Ｒは、金属イオンであり、例えばマグネシウム、チタン、バナジウム、クロム、マンガン、鉄、コバルト、ニッケル、銅、亜鉛、ガリウム、鉛、カドミウムイオンなどが挙げられる。これらの金属イオンは、それぞれにおいて、１種含まれていてもよいし、２種以上含まれていてもよい。また、Ｚｃ＋は陽イオンで、アルカリ金属イオン、アルカリ土類金属イオン、二価重金属イオン又はアンモニウムイオンである。ここで、アルカリ金属イオンとしては、例えばナトリウムイオン、カリウムイオン、リチウムイオンなどが、アルカリ土類金属イオンとしては、例えばカルシウムイオン、バリウムイオン、マグネシウムイオン、ストロンチウムイオンなどが、二価の重金属イオンとしては、例えばニッケルイオン、コバルトイオン、銅イオン、鉄イオン、亜鉛イオン、マンガンイオン、鉛イオン、カドミウムイオンなどが挙げられる。このＺｃ＋で示される陽イオンは１種含まれていてもよいし、２種以上含まれていてもよいが、アルカリ金属イオンが好ましく、特にナトリウムイオンが好適である。
【００１６】
さらに、式（１）において、ａ及びｂは、０≦ａ≦１、０＜ｂ≦１の関係を満たす数であり、ｃは陽イオン（Ｚイオン）の価数で１又は２である。
【００１７】
本発明の製造方法では、まず式（１）の層状珪酸塩を形成するために必要な所定のケイ素、金属イオン及び水を含む混合液を調整する。その溶液濃度は、１０−２Ｍ未満１０−６Ｍ以上に調整することが好ましい。更に好ましくは３ｘ１０−３Ｍ以下１０−４Ｍ以上の範囲である。１０−２Ｍを越える濃度では、不純物が共存する。一方１０−６Ｍ未満の濃度では金属イオン含有合成層状珪酸塩の回収が不可能である。この混合液の調製方法としては、例えば（１）ケイ酸ナトリウムを含有するアルカリ水溶液と金属塩を含有する酸性水溶液とを混合する方法、（２）ケイ酸と金属塩を含有する酸性水溶液混合する方法、（３）コロイド状シリカ又はケイ酸そして金属塩からなる酸性水溶液を混合する方法、（４）ケイ素など金属アルコキシド、金属塩を含有する酸性水溶液混合する方法、（５）金属マグネシウムを酸で溶解した酸性水溶液に金属塩を混合する方法などを好ましく用いることができる。
【００１８】
次いで、前記混合液のｐＨ条件を含有される金属イオンが水酸基を配位した状態（Ｒ−ＯＨ）にあるｐＨ条件にアルカリ水溶液を用いて調整する。このｐＨ条件は含有される金属イオンに依存し、ｐＨ  ＝１０〜１２の間の値に調整する。アルカリ水溶液としては、例えば例えば水酸化ナトリウム水溶液、水酸化カリウム水溶液、アンモニア水などを用いることができる。ｐＨ１０未満では非晶質シリカなどの不純物が共存することとなり、ｐＨ１２を超えると層状珪酸塩が溶解し回収が不可能となる。
【００１９】
次いで、前記混合液をテフロン容器などに仕込み、１００℃未満の温度において反応を行う。反応時間は２分以上、好ましくは３時間以上行えばよい。
【００２０】
反応終了後、生成物を容器より回収する。この回収処理については特に制限はなく、（１）遠心分離法、（２）デカンテーション（自然沈降）法、（３）凍結乾燥法、（４）噴霧乾燥法などを用いればよい。
【００２１】
このようにして、本発明の金属イオン含有合成層状珪酸塩が得られるが、このものは例えばＸ線回折、走査型電子顕微鏡、透過型電子顕微鏡、示差熱分析、赤外線吸収スペクトル、化学分析、陽イオン交換容量、分散水溶液の粘性特性、細孔特性などによって評価することができる。
【００２２】
次に、本発明を実施例によりさらに詳細に説明するが、本発明は、これらの例によってなんら限定されるものではない。
【実施例１】
【００２３】
ケイ酸ナトリウム（和光純薬：メタ珪酸ナトリウム）０．１９５３ｇを蒸留水１０００ｍｌに攪拌しながら溶解させ、ケイ酸ナトリウム溶液をつくる。別に塩化マグネシウム六水和物（和光純薬：９８％＋）０．２４２６ｇを蒸留水１０００ｍｌに攪拌しながら溶解させ、塩化マグネシウム溶液をつくる。このケイ酸ナトリウム溶液５００ｍｌと塩化マグネシウム溶液５００ｍｌを混合した。その溶液濃度は、２．８ｘ１０−３Ｍである。この混合溶液を攪拌しながら、１規定水酸化ナトリウム水溶液を滴下し、ｐＨを１２に調整した。この均質溶液を４０℃で３時間反応を行った。反応後遠心分離法（１５０００回転で３０分間の処理）にて反応物を回収した。
【００２４】
反応物を蒸留水とともにガラス基板上に塗布し、乾燥させた定方位試料のＸ線回折像では、１１Åにブロードな底面反射ピークが観察された。Ｘ線回折像には、スメクタイト以外の反射ピークは観測されなかった。このガラス基板上試料をエチレングリコールが下層に入った密閉容器中に入れ、６０℃、１日間のエチレングリコール蒸気にさらす処理（エチレングリコール処理）を行った。処理後の試料の底面反射ピークが、１５Åに変化した。この変化は、反応物が一般のスメクタイトの特性である有機物インターカレート能を有することを示している（図１）。
【００２５】
さらに、反応物の透過型電子顕微鏡像は、一般のスメクタイトの特徴であるナノシートの形態を示している（図２）。
【実施例２】
【００２６】
ケイ酸ナトリウム（和光純薬：メタ珪酸ナトリウム）０．０９７６ｇを蒸留水１０００ｍｌに攪拌しながら溶解させ、ケイ酸ナトリウム溶液をつくる。別に塩化亜鉛（関東化学：９７％＋）０．０８１８ｇを蒸留水１０００ｍｌに攪拌しながら溶解させ、塩化亜鉛溶液をつくる。このケイ酸ナトリウム溶液５００ｍｌと塩化亜鉛溶液５００ｍｌを混合した。その溶液濃度は、１．４ｘ１０−３Ｍである。この混合溶液を攪拌しながら、１規定水酸化ナトリウム水溶液を滴下し、ｐＨを１０に調整した。この均質溶液を６０℃で２４時間反応を行った。反応後遠心分離法（１５０００回転で３０分間の処理）にて反応物を回収した。
【００２７】
反応物の定方位試料のＸ線回折像では、１４Åにブロードな底面反射ピークが観察された。エチレングリコール処理後の試料の底面反射ピークが、１８．５Åに変化した（図３）。Ｘ線回折像には、スメクタイト以外の反射ピークは観測されなかった。
【００２８】
さらに、反応物の走査型電子顕微鏡像は、ナノメートルサイズの擬六角形のスメクタイト様化合物の集合体である球状の形態を示す。特徴であるナノシート（長さ２０ｎｍ程度）の形態を示している。また反応物の透過型電子顕微鏡像は、一般のスメクタイトの特徴であるナノシートの形態を示し、その制限視野電子線回折像は、反応物がスメクタイト様結晶質であることを示している（図４）。
【産業上の利用可能性】
【００２９】
本発明の金属イオン含有合成層状珪酸塩は、そのインターカレートする機能から、水溶性塗料、化粧品、セラミックス原料、吸着剤、分離剤、鮮度保持剤、脱臭剤、断熱材、除放剤などとしても利用することができる。また、層状構造を有することから、平板状であるため、高分子材料の充てん剤、複合材などにも用いることができる。さらに、その化学組成より、殺菌、抗菌、抗かび、防虫、消毒などの目的でフィルター、吸着材にも用いることができ、また、触媒、触媒担体としても有用である。さらに、紫外線や可視光線のカット剤、吸収剤としても利用できる。さらに、焼成することによって、セラミックスとして用いることもでき、センサー、電磁遮蔽材、放射線遮蔽材、磁性材料、半導体などとしても有用である。
【図面の簡単な説明】
【００３０】
【図１】実施例１で得られた試料のＸ線回折パターンを示す図面代用写真である。
【図２】実施例１で得られた試料の透過型電子顕微鏡像を示す図面代用写真である。
【図３】実施例２で得られた試料のＸ線回折パターンを示す図面代用写真である。
【図４】実施例２で得られた試料の走査型電子顕微鏡像及び透過型電子顕微鏡像を示す図面代用写真である。
【図１】
2008087971.tif 000003
【図２】
2008087971.tif 000004
【図３】
2008087971.tif 000005
【図４】
2008087971.tif 000006